(57)【要約】【課題】小さい誘電率、高温安定性および化学安定性を有する、絶縁ポリマーの生成を可能にする、新しい出発材料を利用可能にすること。【解決手段】本発明は、以下の式Ｉで表される新しいビス−ｏ−アミノフェノール【化１２０】2004026831.tif 000033に関し、ここで、Ｍは、請求項１に記載の意味を有する。このビス−ｏ−アミノフェノールは、耐熱ポリベンゾオキサゾールの生成を可能にする。ビス−ｏ−アミノフェノールは、好適には、最初にニトロソ化された、対応するジオールから生成される。次に、ニトロソ化合物は、Ｐｄ／Ｃ、Ｈ２を用いる水素添加によって、アミノ化合物に還元される。【選択図】　なし【特許請求の範囲】
【請求項１】
以下の式Ｉで表されるビス−ｏ−アミノフェノール
【化１】
2004026831.tif 000025
であって、
Ｇは、酸素または硫黄を意味し、
Ｍは、以下の式、
【化２Ａ】
2004026831.tif 000026
【化２Ｂ】
2004026831.tif 000027
を意味し、Ｒ１、Ｒ２は、それぞれ別個に、以下の式、
【化３】
2004026831.tif 000028
を意味し、Ｔは、以下の式、
【化４】
2004026831.tif 000029
を意味し、ｎは、０〜５を意味する、ビス−ｏ−アミノフェノール。
【請求項２】
以下の式ＩＩで表され
【化５】
2004026831.tif 000030
ＭおよびＧは、請求項１に記載の意味を有する、請求項１に記載のビス−ｏ−アミノフェノール。
【請求項３】
Ｇは、酸素原子を意味する、請求項１または２に記載のビス−ｏ−アミノフェノール。
【請求項４】
前記式Ｉで表されるビス−ｏ−アミノフェノールを生成する方法であって、Ｍが、請求項１に記載の意味を有する以下の式ＩＩＩの化合物ジオール
【化６】
2004026831.tif 000031
を、ニトロソ化剤を用いてニトロソ化合物へとニトロソ化し、次に、該ニトロソ化合物を、前記式Ｉで表されるビス−ｏ−アミノフェノールに還元する、方法。
【請求項５】
前記ニトロソ化合物は、触媒の作用下で、水素ガスを用いて還元される、請求項４に記載の方法。
【請求項６】
前記触媒は、活性炭に担持されたパラジウムである、請求項５に記載の方法。
【請求項７】
前記ニトロソ化剤は、亜硝酸イソアミル、亜硝酸アルキル、および亜硝酸ナトリウムと濃硫酸との混合物からなる群より選択される、請求項４〜６のいずれか１つに記載の方法。
【請求項８】
前記式Ｉで表されるビス−ｏ−アミノフェノールの生成のための方法であって、ＭおよびＧが請求項１に記載の意味を有し、Ｒｓが保護基である、以下の式ＩＶで表されるジオール
【化７】
2004026831.tif 000032
を、ニトロ化試薬を用いてニトロ化合物をニトロ化し、次に、該ニトロ化合物を式Ｉで表されるビス−ｏ−アミノフェノールに還元する、方法。
【請求項９】
前記保護基Ｒｓは、還元的に脱離可能な基である、請求項８に記載の方法。
【請求項１０】
前記保護基Ｒｓは、ベンジル基である、請求項８または９に記載の方法。
【発明の詳細な説明】
【０００１】
【発明の属する技術分野】
本発明は、ビス−ｏ−アミノフェノール、およびビス−ｏ−アミノフェノールを生成する方法に関する。ビス−ｏ−アミノフェノールは、対応するポリベンゾオキサゾールに変換された後に、マイクロチップ内で誘電体として用いられ得る、ポリ−ｏ−ヒドロキシアミドを生成するために適切である。
【０００２】
【従来の技術】
容量性結合によって引き起こされる信号のクロストークを回避するために、マイクロチップ内で隣接し合う導線が、導線間に配置された誘電体によって互いに絶縁される。誘電体として組み込まれる接続は、種々の要求を満たさなければならない。例えば、マイクロチップ内の信号伝搬時間は、導線の材料にも、導線間に配置される誘電体にも依存する。誘電体の誘電率が小さいほど、それだけ信号伝搬時間も短い。これまで用いられてきた二酸化ケイ素ベースの誘電体の誘電率は、約４である。この材料は、誘電率が明らかにより低い有機誘電体と次第に取り替えられている。その材料の誘電率は、大抵の場合、３未満である。
【０００３】
現在、一般に用いられているマイクロチップにおいて、導線は、好適には、アルミニウム、ＡｌＣｕまたはＡｌＣｕＳｉを含む。メモリチップの集積密度が大きくなるにつれ、アルミニウムよりも電気抵抗が小さいという理由で、銅が導線材料として用いられるようになってきた。銅は、信号伝搬時間をより短くし、従って、導線断面を低減することを可能にする。
【０００４】
誘電体が導線間の溝に充填される、これまで一般的に用いられてきた技術と対照的に、銅ダマシン技術においては、最初、誘電体がパターニングされる。ここで生じた溝は、まず、例えば、チタン、窒化チタン、タンタル、窒化タンタル、炭化ケイ素、窒化ケイ素または窒化炭素ケイ素を含む非常に薄い障壁層（Ｂａｒｒｉｅｒｅ）が被せられる。これらの障壁層は、マイクロチップの製作において、４００℃以上の温度を必要とする製造工程を行う場合、導線からの金属原子が、導線を包囲する誘電体の中に拡散することを回避するために必要とされる。続いて、溝に、最初に銅が充填され、その後、余分な銅が機械的に削磨（ａｂｇｅｓｃｈｌｉｆｆｅｎ）される。従って、誘電体は、機械的研磨プロセス中に剥離しないように、研磨に用いられる材料に対して安定であり、かつ土台への付着が十分でなければならない。さらに、誘電体は、マイクロチップのさらなる構成素子が生成される続くプロセス工程において、十分な安定性を有しなければならない。そのために、誘電体は、例えば、温度安定性を有し、温度が４００度を超えても分解してはならない。さらに、誘電体は、溶剤、剥離液、塩基、酸またはアグレッシブガスといった加工用化学薬品に対して安定でなければならない。さらに、誘電体が生成される前駆体の良好な溶解性および十分な貯蔵安定性が要求される。
【０００５】
ポリベンゾオキサゾール（ＰＢＯ）は、非常に高い耐熱性を有するポリマーである。この物質は、保護層および絶縁層を製作するためにすでに用いられている。ポリベンゾオキサゾールは、ポリ−ｏ−ヒドロキシアミドを環化することによって生成され得る。ポリ−ｏ−ヒドロキシアミドは、有機溶剤中で良好な溶解度および良好な塗膜形成能（Ｆｉｌｍｂｉｌｄｕｎｇｓｅｉｇｅｎｓｃｈａｆｔ）を示す。ポリ−ｏ−ヒドロキシアミドは、遠心分離技術を用いて電子部品上に簡単に付与され得る。ポリ−ｏ−ヒドロキシアミドをポリベンゾオキサゾールに環化する熱処理の後、所望の特性を有するポリマーが取得される。ポリベンザオキサゾールは、環化された形態のままでも直接加工され得る。しかしながら、通常、この場合、ポリマーの溶解度について困難が生じる。ポリ−ｏ−ヒドロキシアミドをポリベンゾオキサゾールに環化する際に進行するメカニズムは、以下の式
【０００６】
【化８】
2004026831.tif 000002
に模式的に示される。加熱の際に、ｏ−ヒドロキシアミドがオキサゾールへと環化され、ここで、水が遊離される。
【０００７】
ポリ−ｏ−ヒドロキシアミドは、ジカルボン酸を用いてビス−ｏ−アミノフェノールを変換することによって生成される。ポリ−ｏ−アミノフェノール、およびこのポリ−ｏ−アミノフェノールから生成されるポリベンゾオキサゾールの特性は、実質的に、原料として用いられるモノマーによって決定される。従って、熱的、電気的または機械的挙動だけでなく、溶解度、加水分解安定度、貯蔵安定性およびポリマーの多数のさらなる特性が、生成の際に用いられるアミノフェノールのタイプによる影響を受ける。ポリマーベンゾオキサゾールは、マイクロエレクトロニクスにおいて、例えば、ＭＣＭ（Ｍｕｌｔｉ−Ｃｈｉｐ−Ｍｏｄｕｌｅ）、メモリチップおよび論理チップにて２つの金属レベル間の誘電体として、またはチップとそのハウジングとの間のバッファ層として用いられ得る、ポリベンゾオキサゾールを利用可能にし得るように、ポリマーに、良好な、電気的、化学的、機械的および熱的特性を付与する出発材料が利用可能にされなければならない。
【０００８】
良好な溶解性のポリベンゾオキサゾールの前駆体を生成するためのモノマーは、例えば、特許文献１または特許文献２に記載される。しかしながら、マイクロチップの性能、およびこれに伴って同時に生じる半導体素子の小型化に対する要求が益々増大することによって、構成素子の寸法を縮小した場合でもポリマーに対して要求される機械的、電気的および化学的特性を満たし得るように、ポリマー材料の絶え間ない改良が必要とされる。このため、ポリベンゾオキサゾールおよびその溶解性の前駆体を生成するために利用可能なモノマーをさらに開発することもまた必要である。
【０００９】
【特許文献１】
米国特許４　５２５　５３９号
【００１０】
【特許文献２】
欧州特許出願公開３１７　９４２号
【００１１】
【発明が解決しようとする課題】
従って、本発明の課題は、小さい誘電率、高温安定性および化学安定性を有する、絶縁ポリマーの生成を可能にする、新しい出発材料を利用可能にすることである。
【００１２】
【課題を解決するための手段】
本課題は、以下の式Ｉで表されるビス−ｏ−アミノフェノール
【００１３】
【化９】
2004026831.tif 000003
を用いて解決される。
ここで、
Ｇは、酸素または硫黄を意味し、
Ｍは、
【００１４】
【化１０】
2004026831.tif 000004
を意味し、Ｒ１、Ｒ２は、それぞれ別個に
【００１５】
【化１１Ａ】
2004026831.tif 000005
【００１６】
【化１１Ｂ】
2004026831.tif 000006
を意味し、Ｔは、
【００１７】
【化１２】
2004026831.tif 000007
を意味し、ｎは、０〜５を意味する。
【００１８】
従って、本発明は、以下を提供する。
【００１９】
（１）　以下の式Ｉで表されるビス−ｏ−アミノフェノール
【００２０】
【化１０１】
2004026831.tif 000008
であって、
Ｇは、酸素または硫黄を意味し、
Ｍは、以下の式、
【００２１】
【化１０２Ａ】
2004026831.tif 000009
【００２２】
【化１０２Ｂ】
2004026831.tif 000010
を意味し、Ｒ１、Ｒ２は、それぞれ別個に、以下の式、
【００２３】
【化１０３】
2004026831.tif 000011
を意味し、Ｔは、以下の式、
【００２４】
【化１０４】
2004026831.tif 000012
を意味し、ｎは、０〜５を意味する、ビス−ｏ−アミノフェノール。
【００２５】
（２）　以下の式ＩＩで表され
【００２６】
【化１０５】
2004026831.tif 000013
ＭおよびＧは、項目１に記載の意味を有する、項目１に記載のビス−ｏ−アミノフェノール。
【００２７】
（３）　Ｇは、酸素原子を意味する、項目１または２に記載のビス−ｏ−アミノフェノール。
【００２８】
（４）　上記式Ｉで表されるビス−ｏ−アミノフェノールを生成する方法であって、Ｍが、項目１に記載の意味を有する以下の式ＩＩＩの化合物ジオール
【００２９】
【化１０６】
2004026831.tif 000014
を、ニトロソ化剤を用いてニトロソ化合物へとニトロソ化し、次に、上記ニトロソ化合物を、上記式Ｉで表されるビス−ｏ−アミノフェノールに還元する、方法。
【００３０】
（５）　上記ニトロソ化合物は、触媒の作用下で、水素ガスを用いて還元される、項目４に記載の方法。
【００３１】
（６）　上記触媒は、活性炭に担持されたパラジウムである、項目５に記載の方法。
【００３２】
（７）　上記ニトロソ化剤は、亜硝酸イソアミル、亜硝酸アルキル、および亜硝酸ナトリウムと濃硫酸との混合物からなる群より選択される、項目４〜６のいずれか１つに記載の方法。
【００３３】
（８）　上記式Ｉで表されるビス−ｏ−アミノフェノールの生成のための方法であって、ＭおよびＧが項目１に記載の意味を有し、Ｒｓが保護基である、以下の式ＩＶで表されるジオール
【００３４】
【化１０７】
2004026831.tif 000015
を、ニトロ化試薬を用いてニトロ化合物をニトロ化し、次に、上記ニトロ化合物を式Ｉで表されるビス−ｏ−アミノフェノールに還元する、方法。
【００３５】
（９）　上記保護基Ｒｓは、還元的に脱離可能な基である、項目８に記載の方法。
【００３６】
（１０）　上記保護基Ｒｓは、ベンジル基である、項目８または９に記載の方法。
【００３７】
【発明の実施の形態】
本発明による、式Ｉで表されるビス−ｏ−アミノフェノールは、ｋ≦２．７の誘電率を有するポリマー誘電体が取得され得るポリ−ｏ−ヒドロキシアミドを生成するために適切である。これらのポリマーは、狭い溝を充填するために非常に良く適している。ポリ−ｏ−ヒドロキシアミドを環化した後、溶剤、剥離液、塩基、酸またはアグレッシブガスといった加工用化学薬品に対して高い耐性を有するポリベンゾオキサゾールが取得される。これらのポリマーは、さらに、銅ダマシン技術（Ｋｕｐｆｅｒ−Ｄａｍａｓｃｅｎｅ−Ｔｅｃｈｎｉｋ）のために特に適切である。余分な銅が除去される研磨プロセスの間、分解、亀裂の形成または泡の形成といった不利な効果は現れない。ケイ素、炭化ケイ素、窒化炭素ケイ素、窒化ケイ素、酸化ケイ素、チタン、タンタル、窒化チタン、窒化タンタルまたは窒化酸素ケイ素のような誘電体の、チップ技術に関連する表面への付着は非常に良好である。本発明によるビス−ｏ−アミノフェノールから生成されたポリマーは、多くの有機溶剤中で非常に良好に溶ける。適切な溶剤は、例えば、アセトン、シクロヘキサノン、ジエチレンモノエチルエーテルまたはジエチレンジエチルエーテル、Ｎ−メチルピロリドン、γ−ブチロラクトン、エチルラクテート、メトキシメチルアセテート、テトラヒドロフランまたは酢酸エチルエステルである。これらの溶剤は、遠心分離技術、噴霧技術、または浸漬技術において良好に扱われ、非常に良好な品質の薄膜を生じさせ得る。本発明によるビス−ｏ−アミノフェノールから導き出されたポリベンゾオキサゾールは、さらに、非常に高い温度安定性を有する。
【００３８】
特に好適なのは、以下の式ＩＩで表されるビス−ｏ−アミノフェノール
【００３９】
【化１３】
2004026831.tif 000016
であり、ここで、ＭおよびＧは、上述の意味を有する。式ＩＩで表されるビス−ｏ−アミノフェノールは、高い収量および高い異性体純度を示し、これは、生成物の精製を実質的に容易にする。従って、式ＩＩで表されるビス−ｏ−アミノフェノールは、安いコストで利用可能になり得る。
【００４０】
本発明によるビス−ｏ−アミノフェノールは、ビス−ｏ−アミノチオフェノール（Ｇ＝Ｓ）と、ビス−ｏ−アミノフェノール（Ｇ＝Ｏ）とに分類される。簡略化するために、両方の化合物クラス（Ｖｅｒｂｉｎｄｕｎｇｓｋｌａｓｓｅ）は、「ビス−ｏ−アミノフェノール」という名称にまとめられる。有利な特性を有するビス−ｏ−アミノチオフェノールポリマーを用いても生成され得るが、ビス−ｏ−アミノフェノール（Ｇ＝Ｏ）の重要性がより大きい。なぜなら、このビス−ｏ−アミノフェノール（Ｇ＝Ｏ）は、抗酸化性がより高いため加工し易いからである。従って、式Ｉで表されるビス−ｏ−アミノフェノールの場合、Ｇが酸素原子を表す化合物が望ましい。
【００４１】
産業用途に適切であるようにするために、式Ｉで表されるビス−ｏ−アミノフェノールが簡単かつ安いコストで使用され得ることが重要である。従って、本発明の目的は、さらに、式Ｉで表されるビス−ｏ−アミノフェノールを生成する方法を提示することであり、ここで、以下の式ＩＩＩで表されるジオール
【００４２】
【化１４】
2004026831.tif 000017
（Ｍは、請求項１に記載の意味を有する）は、ニトロソ化剤を用いてニトロソ化合物へとニトロソ化され、続いて、ニトロソ化合物が式Ｉで表されるビス−ｏ−アミノフェノールに還元される。
【００４３】
式Ｉで表されるビス−ｏ−アミノフェノールを生成するために、式ＩＩＩで表されるジオールは、まず、室温で適切な不活性溶剤中に溶解される。適切な溶剤は、例えば、エタノール、イソプロパノールまたはブタノール等のアルコール；アセトニトリル；エチルアセテートまたはプロピルアセテート等のエステル、アセトン；メチルエチルケトンまたはジエチルケトン等のケトン；あるいはクロロホルム、ジクロルメタンまたは塩化メチレン等の塩素添加された炭化水素である。この場合、溶液は、遊離体として用いられた式ＩＩＩで表されるジオールの、好適には５〜３０重量パーセントを含む。次に、適切なニトロソ化剤が付加され、取得された混合物は、好適には−１５〜４０℃、特に、５〜１５℃の温度で、遊離体のほぼ完全な変換が起こるまで攪拌される。適切な反応時間は、通常１〜１０時間、特に、２〜４時間の範囲である。生じたニトロソ化合物を分離するために、まず、溶剤が、好適には、減圧下で気化させられる。次に、ニトロソ化合物が適切な溶剤から再結晶化されることによって、または、適切な溶離液を用いてカラムクラマトグラフィによって分離することで精製され得る。
【００４４】
本発明による方法の利点は、１つには、遊離体として用いられる式ＩＩＩで表されるジオールが産業用途に有利な時間内で、ジヒドロキシ結合の著しく完全な変換を達成するために、十分な反応性を有することである。さらに、式ＩＩＩで表されるジヒドロキシ結合のヒドロキシ基は、保護基によって保護される必要がないので、保護基の導入および脱離のための作業工程が省略される。ヒドロキシ基がＭ基とパラ位置にある場合、ニトロソ基は、選択的に、ヒドロキシ基とオルト位置でフェニル還に導入されるので、続いて精製される際に、所望でない異性体を分離する必要がない。このこともまた、式Ｉで表されるビス−オルト−アミノフェノールを安いコストで生成することに寄与する。
【００４５】
ニトロソ化するために、あらゆる一般的なニトロソ化剤が用いられ得る。適切なのは、例えば、亜硝酸イソアミル、亜硝酸アルキル、および亜硝酸ナトリウムと濃硫酸との混合物である。
【００４６】
精製されたビス−ｏ−ニトロソ化合物は、次に、ビス−ｏ−アミノ化合物に還元される。このために、このニトロソ化合物は、まず、適切な溶剤中に溶解される。適切なのは、例えば、テトラヒドロフランまたはジオキサン等のエーテルである。アミノ基への還元は、好適には、適切な触媒剤による触媒作用のもとで、水素を用いて行われる。還元を加速するために、有利にも水素圧を高めて水素添加が行われる。適切な触媒は、例えば、活性炭に担持されたパラジウムである。
【００４７】
式Ｉで表されるビス−ｏ−アミノフェノールは、対応するニトロ化合物を介して精製され得る。従って、本発明の目的は、さらに、式Ｉで表されるビス−ｏ−アミノフェノールを生成する方法であり、ここで、以下の式ＩＶで表されるジオール
【００４８】
【化１５】
2004026831.tif 000018
（ＭおよびＧは、請求項１に記載される意味を有し、Ｒｓは、保護基である）は、ニトロ化試薬を用いてニトロ化合物へとニトロ化され、次に、ニトロ化合物は、式Ｉで表されるビス−ｏ−アミノフェノールに還元される。
【００４９】
式ＩＶで表される保護されたジオールのニトロ化は、例えば、硝酸、硝酸と硫酸との混合物、五酸化二窒素または硝酸アセチル硝酸といった一般的なニトロ化試液を用いて行われる。しかしながら、この反応において、遊離体のヒドロキシ基が、対応する保護基Ｒｓによって保護される必要がある。ビス−ニトロ化合物の精製の後、ニトロ基はアミノ基に還元される。このために、ビス−ニトロ化合物は、例えば、テトラヒドロフラン等の適切な溶剤中で、触媒（例えば、活性炭に担持されたパラジウム）と混合され、オートクレーブ内で水素を用いて水素添加される。
【００５０】
保護基Ｒｓは、ニトロ基をアミノ基に還元する際に還元的に脱離されるように適切に選択される。保護基Ｒｓの脱離は、この場合、さらなる製造工程を必要としない。保護基Ｒｓとして、ベンジル基が特に適切に用いられる。
【００５１】
式Ｉで表されるビス−ｏ−アミノフェノールは、ジカルボン酸またはその活性誘導体を用いて、所望のポリ−ｏ−ヒドロキシアミドに変換され得る。このために、式Ｉで表されるビス−ｏ−アミノフェノールは、ジカルボン酸、または以下の式Ｖで表される活性ジカルボン酸誘導体
【００５２】
【化１６】
2004026831.tif 000019
を用いて変換され、ここで、Ｌは、ヒドロキシ基または活性基を表し、Ｙは、それ自体任意の２価炭化水素の残留物である。式Ｖで表されるジカルボン酸誘導体の活性基として、例えば、酸塩化物、または、例えば、スルホン酸エステルといった活性エステルが用いられ得る。しかしながら、式Ｉで表されるビス−ｏ−アミノフェノールおよび式Ｖで表されるジカルボン酸の変換は、例えば、カルボニルジイミダゾールまたはジシクロヘキシルカルボジイミドといったカルボン酸を活性化する化合物の存在下でもまた行われる。原則的に、反応の際に生じた水自体と結合するすべての試薬が適切である。ポリ−ｏ−ヒドロキシアミドを生成するために、式Ｉで表されるビス−ｏ−アミノフェノールおよびジカルボン酸、または、場合によっては、式Ｖで表されるジカルボン酸誘導体は、−２０〜１５０℃で有機溶剤中で、５〜２０時間反応させられる。必要に応じて、ポリマーの末端基は、適切な試薬を用いてブロックされ得る。反応後に生じたポリ−ｏ−ヒドロキシアミドは、反応溶液を沈殿剤中に滴下することによって沈殿させられて、洗浄および乾燥させられる。適切な沈殿剤は、水、およびイソプロパノール、ブタノールまたはエタノールといったアルコールである。これらの沈殿剤の混合物もまた用いられ得る。好適には、沈殿剤は、０．１％〜１０％のアンモニアもまた含み得る。沈殿したポリマーは、濾過および乾燥されることによって、直ちに次の加工のために用いられ得、例えば、半導体基板上に付与するために、上述の溶剤中で溶解され得る。
【００５３】
重合によるポリ−ｏ−ヒドロキシアミドの生成は、遊離する酸を捕えるために、塩基の存在下で行われ得る。適切な塩基酸捕獲剤は、例えば、ピリジン、トリエチルアミン、ジアザビシクロオクタンまたはポリビニルピリジンである。しかしながら、他の塩基酸捕獲剤も用いられ得る。特に、例えば、Ｎ−メチルピロリドンといった、合成のために用いられる溶剤、および、例えば、水または水とアルコールとの混合液といった、沈殿剤中で良好に溶解するか、または、例えば、網目状に結合したポリビニルピリジンといった、溶剤中で全く溶解しない結合が望ましい。酸捕獲剤は、その後、反応生成物を加工する際に生じたポリ−ｏ−ヒドロキシアミドから容易に分離され得る。
【００５４】
ポリマー合成のために特に適切な溶剤は、γ−ブチロラクトン、テトラヒドロフラン、Ｎ−メチルピロリドンおよびジメチルアセトアミドである。しかしながら、それ自体、出発成分が良好に溶解するあらゆる溶剤が用いられ得る。
【００５５】
このようにして示されたポリ−ｏ−ヒドロキシアミドを、上述のメカニズムに従って、環化下で加熱することによって、所望のポリベンゾオキサゾールに変えられ得る。このポリ−ｏ−ヒドロキシアミドは、良好な電気的、機械的および化学的特性を有するので、マイクロエレクトロニクスにおいて使用するために非常に良く適している。
【００５６】
本発明は、実施例を用いて、さらに詳細に説明される。
【００５７】
【実施例】
（実施例１：３，３’−ジアミノ−４，４’−ジヒドロキシテトラフェニルメタンの合成）
合成スキーム
【００５８】
【化１７】
2004026831.tif 000020
第１の工程：ニトロソ化
２０．０７ｇ（０．０５７ｍｏｌ）の４，４’−ジヒドロキシテトラフェニルメタンを１００ｍｌの氷酢酸中に溶解し、室温で、２０ｍｌの亜硝酸イソアミルを一滴ずつ滴下する。変換の工程は、出発材料が薄層クロマトグラフィによってもはや検出されなくなるまで行われる。１００〜２００ｍｌの水を加え、沈殿した固形物から濾別する。この固形物を、メタノールを用いてすりつぶし、数時間の間、放置する。吸引濾過および乾燥の後、この生成物を、熱トルエン中で取り出し、かつ溜分して結晶化される。
収量：２１．２７ｇ（理論値の９１％）。
【００５９】
第２の工程：水素添加および塩酸塩として分離
水素添加を、例えば、ＥＰ　９０５１２１号の実施例８に記載されるように、ニトロ化合物を水素添加する公知の方法により行う。
【００６０】
２０．５ｇ（０．０５ｍｏｌ）の４，４’−ジヒドロキシ−３，３’−ジニトロソテトラフェニルメタンを、２５０ｍｌのテトラヒドロフラン（ＴＨＦ）中に溶解し、保護ガス下で、２．００ｇ、Ｐｄ−Ｃ５％と混合する。この懸濁液を、Ａｒ保護ガス下で、予め十分に加熱された水素添加反応器の中に充填し、室温で２４時間および２ｂａｒのＨ２圧で水素添加する。この懸濁液を、２４時間水素添加した後、保護ガス下で、１５０ｍｌの純エタノールの中に入れる。この混合物を、攪拌下で、１０ｍｌの濃塩酸と混合し、生成物が完全に溶解すると、Ｐｄ触媒を除去するためにブーフナー漏斗を介して３度濾過する。このようにして取得された溶液は、７０℃および３００ｍｂａｒで、約２０ｍｌのエタノールが残留するまで濃縮し、高速攪拌下で、７００ｍｌのジエチルエーテルおよび３０ｍｌのアセトンからなる溶液（Ｓｅｌｅｃｔｉｐｕｒ）に付与する。この懸濁液を、−１８℃で２４時間貯蔵する。次に、固形物が吸引濾過および乾燥する。
収量：２１．３９ｇ（理論値の９４％）。
【００６１】
（実施例２：９，１０−ビス−（３−アミノ−４−ヒドロキシフェニル）−アントラセンの合成）
合成スキーム：
【００６２】
【化１８】
2004026831.tif 000021
第１の工程：９，１０−ビス−（４−メトキシ−３−ニトロフェニル）−アントラセン
２３．４３ｇ（６０ｍｍｏｌ）の９，１０−ビス−（４−メトキシ）−アントラセンを、２５０ｍｌの無水酢酸中に提供し、溶解する。次に、１００ｍｌの無水酢酸に１８．７ｍｌ（０．１８４ｍｏｌ）の硝酸（６２％の）が含まれる溶液を、３０分以内に０℃の冷たい溶液に滴下する。同じ温度で、４時間攪拌され、フリット上に沈殿した固形物が吸引濾過される。反応の終了後、この混合液を、５００ｍｌの氷水の中に慎重に注ぎ、十分に攪拌する。
【００６３】
生成物を吸引濾過し、水で丹念に洗浄し、そして再結晶化する。さらに、粗生成物を、室温でトルエン中に溶解（２ｍｌ／ｇ）し、９０℃にまで加熱し、（４ｍｌ／ｇ）の石油エーテルと混合した後に結晶化が開始する。次に、この混合物を、ゆっくりと室温にまで冷却する。この懸濁液を、−１８℃の冷蔵庫で４時間貯蔵し、次に、濾過する。生成物を、２００ｍｂａｒおよび５５℃で２４時間乾燥される。
【００６４】
収量：２１．９ｇ（理論値の７６％）。
【００６５】
第２の工程：９，１０−ビス−（４−ヒドロキシ−３−ニトロフェニル）−アントラセン
１９．２ｇ（０．０４ｍｏｌ）の９，１０−ビス−（４−メトキシ−３−ニトロフェニル）−アントラセンを、２００ｍｌのブタノールおよび２００ｍｌの濃シュウ酸からなる混合物中で、攪拌して過熱して２４時間還流する。この懸濁液を、反応が終了した後、回転エバポレーション装置にて半分の体積にまで濃縮し、生成物を吸引濾過する。次に、トルエンから再結晶化する。
収量：１６．６４ｇ（理論値の９２％）。
【００６６】
第３の工程：９，１０−ビス−（３−アミノ−４−ヒドロキシフェノール）−アントラセン
水素添加を、例えば、ＥＰ９０５１２１号の実施例８に記載されるように、ニトロ化合物を水素添加する公知の方法に従って行う。
【００６７】
１３．５６ｇ（３０ｍｍｏｌ）の９，１０−ビス−（４−ヒドロキシ−３−ニトロフェニル）−アントラセンを、３００ｍｌのテトラヒドロフラン中に溶解し、保護ガス下で、３．００ｇのＰｄ−Ｃ５％と混合する。この懸濁液を、予め十分に加熱された水素添加反応装置の中にＡｒ保護ガス下で充填し、室温で２ｂａｒのＨ２圧で２４時間水素添加する。２４時間水素添加された後、この懸濁液を、保護ガス下で、１００ｍｌの精製エタノールの中に入れる。この混合液を、攪拌下で１０ｍｌの濃塩酸と混合し、Ｐｄ触媒を除去するために、生成物が完全に溶解された状態で、ブーフナー漏斗を介して３度濾過する。このようにして取得された溶液を、７０℃および３００ｍｂａｒで、約２０ｍｌのエタノールが残留するまで濃縮し、高速攪拌下で、５００ｍｌのジエチルエーテルおよび２０ｍｌのアセトンからなる溶液（Ｓｅｌｅｃｔｉｐｕｒ）の中に付与する。ここで、生成物は、暗紫色の結晶の形態で沈殿する。この懸濁液を、−１８℃で２４時間貯蔵する。次に、固形物を吸引濾過および乾燥する。
収量：１２．３７ｇ（理論値の８９％）。
【００６８】
（実施例３：４，４’−ジ−（３−アミノ−４−ヒドロキシフェニルオキシ）−テトラフェニルメタンの合成）
合成スキーム：
【００６９】
【化１９Ａ】
2004026831.tif 000022
【００７０】
【化１９Ｂ】
2004026831.tif 000023
第１の工程：３−ベンジルオキシ−４−ニトロ−フルオロベンゼン
３つ口コルベン（ＫＰＧ攪拌器、還流冷却器、保護ガス連結器）において、１５７ｇ（１．００ｍｏｌ）の３−フルオロ−６−ニトロフェノールを５００ｍｌのアセトニトリル中に提供し、保護ガス下で、１７４ｇ（１．０２ｍｏｌ）の臭化ベンジルおよび３４５ｇ（２．５０ｍｏｌ）の炭酸カリウムを、この順序で付加する。この混合物を、沸騰するまで加熱して、９０℃で３時間還流する。室温にまで冷却された後、この混合物を吸引濾過し、残留固形物を、１度につき１００ｍｌのアセトニトリルで２度再洗浄する。この溶液を、結晶化するまで濃縮し、粗生成物を吸引濾過する。この粗生成物を、エチルアセテート（１ｍｌ／ｇ粗生成物）中に溶解し、ヘキサン（３．６ｍｌ／ｇ粗生成物）を用いて室温で沈殿させる。この混合液を、完全に結晶化するまで、Ｔ＜−１０℃で一晩貯蔵する。収量：１９４ｇ（理論値の８０％）
融点：５８℃。
【００７１】
第２の工程：４，４’−ジ−（４−ベンジルオキシ−３−ニトロフェニルオキシ）−テトラフェニルメタン
保護ガス連結器ならびにＫＰＧ攪拌器および還流冷却器が差し込まれた三つ口コルベン攪拌装置において、３０．７４ｇ（８７．３ｍｍｏｌ）の４，４’−ジヒドロキシテトラフェニルメタンおよび４３．６５ｇ（１７６ｍｍｏｌ）の３−フルオロ−６−ニトロ−ベンジルオキシフェノールを提供する。この混合物に、３５０ｍｌのＮ，Ｎ−ジメチルホルムアミドを、室温で加える。保護ガス下で、６１．０ｇ（３５４ｍｍｏｌ）のＫ２ＣＯ３を、この溶液に加え、この溶液を沸騰するまで加熱して、１３５℃で４時間還流する。反応の進行は、薄層クロマトグラフィを用いて１時間ごとに点検する（溶離液：石油エーテル（溜分８０〜１２０℃）：エチルアセテート＝２：１（Ｒｆ，ｐｒｏｄｕｃｔ＝０．４９））。変換が完了した後、この懸濁液を、室温にまで冷却し、水酸化カリウム水溶液（３５０ｍｌのＨ２Ｏ／７．２ｇのＫＯＨ／１００ｇの氷）中に注ぐ。この生成物は、黄色の結晶の形態で沈殿する。沈殿は、約２０ｍｌのエチルアセテートを添加することによって容易になる。この生成物を濾過し、２００ｍｌのＨ２Ｏで１度再洗浄し、次に、３５０ｍｌの酢酸溶液（３２０ｍｌのＨ２Ｏ／３０ｍｌの濃酢酸）中に注ぐ。この溶液を、３０分間攪拌し、濾過し、さらに２００ｍｌのＨ２Ｏで２度洗浄する。
【００７２】
粗生成物６０ｇを３５０ｍｌのテトラヒドロフラン中に溶解し、沸騰温度にまで加熱する。この溶液を、３０分間沸騰温度で保ち、次に、濾過する。この溶液を、再び、沸騰温度にまで加熱し、さらに３０分間攪拌する。この生成物の沈殿が６５℃で開始するまで石油ベンジンを滴下し続ける（沸騰範囲６０〜８０℃）。この溶液を、室温にまで冷却し、冷蔵庫内で、４℃で２４時間貯蔵する。この生成物を、濾過によって分離し、１００ｍｌの石油ベンジンで２度（溜分６０〜８０℃）再洗浄する。再結晶化された生成物を、５０℃／２００ｍｂａｒで２４時間乾燥する。
【００７３】
収量：６３．３５ｇ（理論値の９０％）。
【００７４】
第３の工程：塩酸塩としての４，４’−ジ−（３−アミノ−４−ヒドロキシフェニルオキシ）−テトラフェニルメタン
水素添加を、例えば、ＥＰ９０５１２１号の実施例８に記載されるように、ニトロ化合物を水素添加する公知の方法に従って行う。
【００７５】
５４．４８ｇ（６７．５７ｍｍｏｌ）の４，４’−ジ−（４−ベンジルオ−３−ニトロフェニルオキシ）−テトラフェニルメタンを、６００ｍｌのテトラヒドロフラン中に溶解し、保護ガス下で、５．００ｇのＰｄ−Ｃ５％と混合する。この懸濁液は、予め十分に加熱した水素添加反応器にＡｒ保護ガス下で充填し、室温で２４時間および２ｂａｒのＨ２圧で水素添加する。２４時間の水素添加時間の後、この懸濁液を、保護ガス下で、２００ｍｌの純エタノールの中に入れる。攪拌下で、１０ｍｌの濃塩酸が加える。この生成物が完全に溶解した後、Ｐｄ触媒を除去するために、この混合物を、ブーフナー漏斗を介して３度濾別する。このようにして取得された溶液を、７０℃および３００ｍｂａｒで、約３０ｍｌのエタノールが残留するまで濃縮し、高速攪拌下で、７００ｍｌのジエチルエーテルと３０ｍｌのアセトンからなる溶液（Ｓｅｌｅｃｔｉｐｕｒ）中に付与する。ここで、この生成物は、暗紫色結晶の形態で沈殿する。この懸濁液を、−１８℃で２４時間貯蔵し、次に、固形物を、吸引濾過および乾燥する。
【００７６】
収量：３７．４６ｇ（理論値の８７％）。
【００７７】
（発明の要旨）
本発明は、以下の式Ｉで表される新しいビス−ｏ−アミノフェノール
【００７８】
【化２０】
2004026831.tif 000024
に関し、ここで、Ｍは、請求項１に記載の意味を有する。このビス−ｏ−アミノフェノールは、耐熱ポリベンゾオキサゾールの生成を可能にする。ビス−ｏ−アミノフェノールは、好適には、最初にニトロソ化された、対応するジオールから生成される。次に、ニトロソ化合物は、Ｐｄ／Ｃ、Ｈ２を用いる水素添加によって、アミノ化合物に還元される。
【００７９】
【発明の効果】
小さい誘電率、高温安定性および化学安定性を有する、絶縁ポリマーの生成を可能にする、新しい出発材料が利用可能になった。